(57)【要約】  本発明によって、基材ベースの合成を用いて形成されるワイヤーに匹敵する高い構造複雑度および材料品質と共に、大規模プロセスを可能とするような、ワイヤー（１）を形成するための方法およびシステムが提供される。上記のワイヤー（１）は、反応器内で気体中に浮遊する触媒種晶粒子（２）から成長する。モジュール方式によって、連続的なプロセスで異なる構成のワイヤー（１）を形成させることができる。形成される粒子および／もしくはワイヤーを、監視ならびに／または選別するその場分析によって、効率的なプロセス制御が可能となる。
2013526474.tif 000002
【特許請求の範囲】
【請求項１】
ワイヤー（１）を形成する方法であって、
−  気体中に浮遊する触媒種晶粒子（２）を供給すること、
−  形成しようとする前記ワイヤー（１）の構成物質を含む気体状前駆物質（３、４）を供給すること、および、
−  前記触媒種晶粒子が前記気体中に浮遊している間に、前記気体状前駆物質（３、４）を含む気相合成において、前記触媒種晶粒子（２）から前記ワイヤー（１）を成長させること、
を含む方法。
【請求項２】
前記ワイヤー（１）が連続プロセスで形成される、請求項１に記載の方法。
【請求項３】
形成される前記ワイヤー（１）が、前記気体によって搬送される、請求項１または２に記載の方法。
【請求項４】
前記成長にエピタキシャル成長が含まれる、請求項１に記載の方法。
【請求項５】
前駆物質の組成、前駆物質のモル流量、キャリアガスの流量、温度、圧力、またはドーパントと関係する、１つまたは複数のパラメータを制御することによって、各ワイヤー（１）の成長中の成長条件を変化させ、その結果、ワイヤー片が、先行形成されたワイヤー部分の上で、その縦方向に軸方向成長するか、または、シェルが、前記の先行形成されたワイヤー部分の上で、その半径方向に半径方向成長するか、または、材料が、軸方向成長と半径方向成長との組み合わせとして付加されるようにする、請求項１から４のいずれかに記載の方法。
【請求項６】
前記成長条件を変化させて、各ワイヤー（１）内で組成、ドーピング、導電型に関してヘテロ構造を得る、請求項５に記載の方法。
【請求項７】
前駆物質の組成、前駆物質のモル流量、キャリアガスの流量、温度、圧力、もしくはドーパントと関係する１つまたは複数のパラメータを制御することによって、前記成長条件を経時的に変化させるか、あるいは、前記触媒種晶粒子（２）の粒度分布を変化させ、その結果、異なる特性のワイヤー（１）が形成されるようにする、請求項１から４のいずれかに記載の方法。
【請求項８】
前記触媒種晶粒子（２）が、前記気体状前駆物質（３、４）と混合されたエアロゾルとして供給される、請求項１から７のいずれかに記載の方法。
【請求項９】
前記触媒種晶粒子（２）が、前記触媒粒子（２）の少なくとも１つの構成物質を含む気体状反応剤から形成することにより供給される、請求項１から７のいずれかに記載の方法。
【請求項１０】
前記触媒種晶粒子（２）を含む気体が、１つまたは複数の反応区間を通って連続的に流れ、各反応区間は、前記ワイヤーに材料を付加することによって、前記ワイヤー成長に寄与し、各反応区間の通過後に成長したワイヤーが前記気体によって搬送される、請求項１から９のいずれかに記載の方法。
【請求項１１】
前記触媒種晶粒子（２）が様々な大きさを有する、請求項１から１０のいずれかに記載の方法。
【請求項１２】
前記触媒種晶粒子（２）が帯電される、請求項１から１１のいずれかに記載の方法。
【請求項１３】
形成されるワイヤー（１）のその場分析をさらに含む、請求項１から１２のいずれかに記載の方法。
【請求項１４】
前記ワイヤー形成プロセスを妨害することなく、その場分析パラメータからのフィードバックによって、前記ワイヤー成長を制御することをさらに含む、請求項１から１３のいずれかに記載の方法。
【請求項１５】
前記その場分析が、ワイヤーの大きさを検出するため、および／もしくはワイヤーを大きさで選別するために、その場分析手段（１２）を用いることを含む、請求項１３または１４に記載の方法。
【請求項１６】
前記その場分析が、前記ワイヤー（１）の光学特性を明らかにするために、形成されるワイヤー（１）を照射すること、および前記ワイヤー（１）からの発光を検出することを含む、請求項１３または１４に記載の方法。
【請求項１７】
前記気体状前駆物質（３、４）が半導体材料を含み、それによって半導体ワイヤーを形成する、請求項１から１６のいずれかに記載の方法。
【請求項１８】
前記ワイヤー（１）を、基材に沿った連続的なプロセスで、前記基材上に付着させることおよび／または整列させることをさらに含む、請求項１に記載の方法。
【請求項１９】
ワイヤー（１）を成長させるための少なくとも１つの反応器（８）を備える、ワイヤーを形成するためのシステムであって、
−  気体中に浮遊する触媒種晶粒子（２）を前記反応器（８）へ供給するための手段（９）、
−  形成しようとする前記ワイヤー（１）の構成物質を含む気体状前駆物質（３、４）を前記反応器（８）へ供給するための手段、および、
−  前記触媒種晶粒子（２）が前記気体中に浮遊している間に、前記気体状前駆物質（３、４）を含む気相合成において前記触媒種晶粒子（２）から成長するワイヤー（１）を集めるための手段、
を備えるシステム。
【請求項２０】
直列および／または並列に配置される複数の反応器（８）を備える、請求項１９に記載のシステム。
【請求項２１】
形成される前記ワイヤー（１）のその場分析手段（１２）をさらに備える、請求項１９または２０に記載のシステム。
【請求項２２】
その場分析のフィードバックのため、および成長条件の制御のための手段をさらに備える、請求項２１に記載のシステム。
【発明の詳細な説明】
【技術分野】
【０００１】
本発明は、ワイヤーの形成、特に基材無しでのワイヤーの気相合成に関する。気相合成は様々な材料、特に半導体材料に適用できる。
【背景技術】
【０００２】
通常はナノワイヤー、ナノロッド、ナノウィスカー等と呼ばれ、典型的には半導体材料を含む、小型の細長い物体は、これまでは以下の手段のうちの１つを用いて合成されてきた。
−  ＡｌｉｖｉｓａｔｏｓらによるＵＳ２００５／００５４００４に例示されているような、例えばコロイド化学の方法による液相合成、
−  ＷＯ２００４／００４９２７Ａ２およびＷＯ２００７／１０７８１Ａ１にそれぞれ提示されているＳａｍｕｅｌｓｏｎらの研究に例示されているような、触媒粒子有り、または無しでの、基材からのエピタキシャル成長、または、
−  ＬｉｅｂｅｒらによるＷＯ２００４／０３８７６７Ａ２に例示されているような、レーザーを利用した触媒成長プロセスの方法による気相合成。
【０００３】
これらの手段を用いて得られるワイヤーの特性を比較すると、下表の通りである。
【０００４】
【表１】
2013526474.tif 000003
【０００５】
したがって、合成手段の選択は様々なワイヤー特性と製造コストとの兼ね合いである。例えば、基材ベースの合成によってワイヤー特性は有利になるが、ワイヤーがバッチ単位で形成されるため、プロセスの拡張性、ならびにひいては製造コストおよび処理量が制限される。
【発明の概要】
【発明が解決しようとする課題】
【０００６】
前記の観点から、本発明の１つの目的は、基材ベースの合成を用いて形成されるワイヤーに匹敵する構造複雑度および材料品質と共に、大規模プロセスを可能とするような、ワイヤーを形成するための方法およびシステムを提供することである。
【課題を解決するための手段】
【０００７】
上記の方法は、
−  気体中に浮遊する触媒種晶粒子を供給すること、
−  形成しようとするワイヤーの構成物質を含む気体状前駆物質を供給すること、
−  気体−粒子−前駆物質の混合物を、反応器、典型的にはチューブ炉に通すこと、および、
−  上記の触媒種晶粒子が上記の気体中に浮遊している間に、上記の気体状前駆物質を含む気相合成において、上記の触媒種晶粒子からワイヤーを成長させること、
からなる基本的ステップを含む。
【０００８】
本発明の第１の態様では、本質的に同一の材料から作られるワイヤー、単極ワイヤー、またはより複雑なワイヤー（軸方向のｐｎもしくはｐｉｎ接合を有するワイヤー、半径方向のｐｎもしくはｐｉｎ接合を有するワイヤー、ヘテロ構造ワイヤー等）等の、構成の異なるワイヤーを、各ワイヤーの成長中の成長条件を変化させることによって、提供することができる。その成長条件は、ワイヤー片が、先行形成されたワイヤー部分の上でその縦方向に軸方向成長するか、または、シェルが、先行形成されたワイヤー部分の上でその半径方向に半径方向成長するか、または、材料が、軸方向成長と半径方向成長との組み合わせとして付加されるようにする条件である。この成長条件は、前駆物質の組成、前駆物質のモル流量、キャリアガスの流量、温度、圧力もしくはドーパントと関係する１つまたは複数のパラメータを制御することによって、反応区間ごとに変えることができる。この変更は、異なる温度に保持することができ、質量流量コントローラまたは同様の装置によって、成長用もしくはドーパント用の適切な前駆物質分子を注入する、２つ以上の区間において、ワイヤーの成長を行うことによって、実際に実現される。
【０００９】
また、前駆物質の組成、前駆物質のモル流量、キャリアガスの流量、温度、圧力、もしくはドーパントと関係する、１つまたは複数のパラメータを制御することによって、あるいは触媒種晶粒子の粒度分布を制御することによって、成長条件を経時的に変化させ、その結果、ワイヤー特性を経時的に変化させて、様々な異なるワイヤーからなるバッチを製造するか、または均質なバッチを別個に製造することができる。
【００１０】
触媒種晶粒子は、ワイヤーの成長の開始に先立って、またはその際に、気体状前駆物質と混合されたエアロゾルとして供給することもできる。別法として、触媒種晶粒子は、触媒粒子の少なくとも１つの構成物質を含む気体状反応剤から形成され、それによってワイヤーの自己触媒成長が可能となる。
【００１１】
好ましくは、本発明の方法は、触媒種晶粒子、およびそれに続いて部分的にまたは完全に形成されたワイヤーを搬送する気体流を、１つまたは複数の反応器内へ供給することを含み、各反応器は１つまたは複数の反応区間を含む。それによって、触媒種晶粒子およびその上に形成される全てのワイヤーが１つまたは複数の反応区間を通って連続的に流れ、各反応区間は、ワイヤーに材料を付加することまたはワイヤーをエッチングすることによって、ワイヤーの成長に寄与する。これによって、成長プロセスの各ステップに対する最適な条件が提供される。
【００１２】
ワイヤーの直径は、部分的には触媒粒子の大きさによって決定される。したがって、ワイヤーの直径は、触媒種晶粒子の適した大きさまたは粒度分布を選定すること、および、成長条件を触媒種晶粒子の大きさに適合させることによって、制御することができる。
【００１３】
第２の反応炉または反応区間においては、ワイヤーの成長は、第１の反応器で形成され、触媒粒子が付着した、製造済み半導体ワイヤー上で継続して起こる。これらのワイヤーは浮遊する基材として作用し、したがって成長は、ワイヤーの核生成が種晶粒子上で起こる第１の区間に比べて、より容易に起こる。それゆえに、その後の炉におけるワイヤーの成長はより効率的であり、より低い温度で起こる。成長条件（反応器の温度および圧力、前駆物質の種類および濃度、種晶粒子／ワイヤーの大きさおよび濃度、ならびに反応時間）に応じて、その後のワイヤーの成長が、軸方向もしくは半径方向に起こるか、またはその両方の組み合わせとして起こる。
【００１４】
本発明の一態様においては、ＨＣｌまたは他のエッチング用ハロゲン化物化合物をエアロゾル流に添加して、ハイドライド気相成長（ＨＶＰＥ）の条件を模倣し、反応器の高温の壁面における成長を防ぐことが、方法に含まれる。本発明において、第ＩＩＩ族の金属原子が塩化物として反応区間へ搬送される、ＨＶＰＥ原料を用いることもできる。
【００１５】
本発明の別の態様においては、熱壁チューブ炉の代わりに、またはそれを補完するために、マイクロ波、赤外光または他の電磁放射線によって、種晶粒子／ワイヤーを加熱する。これによって気体が概ね低温のままとなり、高温の粒子／ワイヤー表面では成長が起こる一方で、気相反応の量が最小化される。
【００１６】
本発明のさらに別の態様においては、所望のワイヤー特性を得るための、ワイヤーまたは部分的に成長したワイヤーのその場分析が、上記の方法に含まれる。ワイヤーの成長を制御する方法には、触媒種晶粒子の大きさを制御することと共に、上記の１つまたは複数の反応区間において、前駆物質の組成、前駆物質のモル流量、キャリアガスの流量、温度、圧力またはドーパントと関係する１つまたは複数のパラメータを制御することによって成長条件を制御することも含まれる。その場分析によって、例えば基材ベースの合成では入手できない、制御ループにおけるフィードバックを得る方法が提供される。所望の特性からの逸脱は全て速やかに検出され、著しい遅延無しに、または著しい数のワイヤーを廃棄せねばならなくなること無しに、成長条件を調整することができる。
【００１７】
その場分析手段には、微分型移動度分析器（ＤＭＡ）、照射および形成されるワイヤーからの発光の検出、吸光分光法、ラマン分光法および浮遊粉末のＸ線回折法等の、触媒種晶粒子および／または形成されるワイヤーの大きさを検出する手段が含まれる。ワイヤーの成長を「リアルタイム（ｒｅａｌ−ｔｉｍｅ）」に制御する可能性に加えて、その場分析は、大きさ等の特性が異なるワイヤーを選択的に選別するためにも用いることができる。ワイヤーに関して記述したが、その場分析は、触媒種晶粒子または部分的に形成されたワイヤーに対しても行うことができると理解されよう。
【００１８】
本発明のさらに別の態様においては、ワイヤーを搬送する気体からワイヤーを集めることが、上記の方法に含まれる。ワイヤーは後の使用のために集めて保管しておくことができ、または、別のキャリアへ、もしくは、何らかの構造物に組み込まれて素子を形成する基材へ、移送することができる。
【００１９】
ワイヤーの連続流を活用するために、ロールツーロールプロセス等の連続プロセスによって、ワイヤーを基材上に付着および／または整列させてもよい。基材上に印加される電場によって、ならびにさらに、ワイヤーを、および場合により基材をも帯電させることによって、付着および／または整列を補助することができる。基材を所定のパターンで局所的に帯電させることによって、ワイヤーを基材上の所定の位置に付着させることができる。したがって、基材上に整列したワイヤーを製造する、連続的で処理量が大きいプロセスであって、場合により高品質のワイヤーを得るための「リアルタイム」のフィードバック制御を有するプロセスが、本発明によって提供される。
【００２０】
本発明の方法によって製造されるワイヤーを利用して、多くの場合、プレーナ技術をベースとする従来の装置より優れている、太陽電池、電界効果トランジスタ、発光ダイオード、熱電素子、電界放出素子、生命科学用のナノ電極等の、ワイヤーベースの半導体装置を実現させることができる。
【００２１】
ナノワイヤーに限定されないが、本発明の方法によって製造される半導体ナノワイヤーは、従来のプレーナ処理に対して、いくつかの利点を備えている。プレーナ技術を用いて組み立てた半導体装置には、連続層間における格子不整合等といった、いくらかの制約がある一方で、本発明のナノワイヤー形成によれば、連続する小片またはシェル中の半導体材料の選択の自由度がさらに増し、それゆえに、ナノワイヤーのバンド構造を調整できる可能性がさらに増す。また、場合によっては、ナノワイヤーはプレーナ層より欠陥密度が低く、半導体装置中のプレーナ層を少なくとも部分的にナノワイヤーで置き換えることによって、欠陥に関する制約を減らすことができる。さらに、ナノワイヤーによって、さらなるエピタキシャル成長のためのテンプレートとして欠陥密度の低い表面が提供される。基材とワイヤーの間の格子不整合は、基材ベースの合成に比べて、考慮しなくてもよい程度である。
【００２２】
本発明の装置には、ワイヤーを成長させるための１つまたは複数の反応区間を含む少なくとも１つの反応器、気体中に浮遊する触媒種晶粒子を反応器に供給する手段、形成しようとするワイヤーの構成物質を含む気体状前駆物質を反応器に供給する手段、および、触媒種晶粒子が気体中に浮遊している間に、気体状前駆物質を含む気相合成において触媒種晶粒子から成長したワイヤーを集めるための手段が備えられる。
【００２３】
各々が反応区間を備える複数の反応器、または別々の反応区間に分割されている反応器、またはそれらの組み合わせを用いることができ、それによって各々のワイヤーの成長中の成長条件を変更することができる。部分的に成長したワイヤーおよび完全に成長したワイヤーは、触媒粒子が処理されている間に、気体流によって反応器中を連続的に搬送される。
【００２４】
好ましくは、上記の装置は、形成されるワイヤーのその場分析手段をさらに備える。本発明の一実施形態では、前記のその場分析手段は、前記反応区間のうちの１つの後にワイヤー特性を検出するように配置されており、かつ、前記のその場分析手段からの信号は、上流側の成長条件を制御する手段へフィードバックされる。
【００２５】
本発明の手段および装置の１つの利点は、ワイヤーを驚異的なほど高速で成長させられることである。成長速度は１μｍ／ｓより速いことがあり、これは、典型的な０．４×３μｍの寸法のワイヤーの成長時間が数秒であることを意味する。このことは、本発明の連続的プロセスにおいては、処理量が非常に大きいことを意味する。
【００２６】
本発明の実施形態は、従属請求項において定義される。本発明の他の目的、利点および新規な特徴は、添付の図面および請求項と共に考慮すれば、以下の本発明の詳細な説明から明らかとなろう。
【００２７】
添付の図面を参照しつつ、本発明の好ましい実施形態を以下に記述する。
【図面の簡単な説明】
【００２８】
【図１】本発明の、ナノワイヤーの軸方向成長を概略的に示す図。
【図２ａ−ｂ】本発明の、（ａ）単一の反応器での、かつ、（ｂ）複数の反応器を有するモジュールシステムに拡張した場合の、（ｃ〜ｈ）様々なサブモジュールの例としての、ワイヤーを形成するシステムを概略的に示す図。
【図２ｃ−ｈ】本発明の、（ａ）単一の反応器での、かつ、（ｂ）複数の反応器を有するモジュールシステムに拡張した場合の、（ｃ〜ｈ）様々なサブモジュールの例としての、ワイヤーを形成するシステムを概略的に示す図。
【図３】本発明の、ｐｎ接合を含むワイヤーの軸方向成長を概略的に示す図。
【図４】本発明の、ｐｎ接合を含むワイヤーのコア−シェル成長を概略的に示す図。
【図５】本発明の、その場分析モジュールを含む、ワイヤーを形成するシステムを概略的に示す図。
【図６】本発明の、異なる放射波長を有する窒化物ベースのＬＥＤ構造物を形成するシステムの第１の実施形態を概略的に示す図。
【図７】本発明の、異なる放射波長を有する窒化物ベースのＬＥＤ構造物を形成するシステムの第２の実施形態を概略的に示す図。
【図８】本発明のワイヤーを形成するシステムにおける、光ルミネッセンスのその場測定のための装置を概略的に示す図。
【図９】本発明のワイヤーを形成するシステムにおける、吸収のその場測定のための装置を概略的に示す図。
【図１０】本発明のシステムにおいて形成された、異なる構造のワイヤーを示す図。
【図１１】本発明のシステムにおいて形成された、異なる構造のワイヤーを示す図。
【発明を実施するための形態】
【００２９】
本出願のために、ワイヤーという用語は細長い物体のことを指す。上記の通り、このワイヤーは幅または直径が本質的にナノメートルの寸法であってよく、一般にナノワイヤー、ナノウィスカー、ナノロッド等と呼ばれるが、これに限定されるものではない。
【００３０】
図１を参照すると、本発明のワイヤーを形成する方法は、基本的に、
−  気体中に浮遊する触媒種晶粒子２を供給すること、
−  形成しようとするワイヤー１の構成物質を含む気体状前駆物質３、４を供給すること、および、
−  触媒種晶粒子が気体中に浮遊している間に、気体状前駆物質３、４を含む気相合成において、触媒種晶粒子２からワイヤー１を成長させること、
を含む。
【００３１】
成長、または少なくとも部分的な成長は、典型的には炉もしくは他の種類の反応器の中で、高温で行われ、触媒種晶粒子２の表面における気体状前駆物質３、４の触媒分解および核生成による成長の開始に伴って始まる。ワイヤー１は、核生成の後、一方向に成長し、細長い物体、すなわちワイヤーを形成する。好ましくは、気体は反応器内を流れ、それによって、少なくとも触媒種晶粒子、およびひいては触媒種晶粒子上に形成されるワイヤーを、反応器を通して搬送する。
【００３２】
本方法は、本明細書では半導体材料、特にＩＩＩ／Ｖ材料に関して記述されているが、これに限定されるものではない。例示のため、金等の触媒種晶粒子２、ならびに気体状前駆物質ＴＭＧａ３およびＡｓＨ3４からのＧａＡｓワイヤー１の形成を、図１に概略的に示す。図示のように、触媒粒子が、気体状前駆物質３、４が存在し反応が起こる場所である反応器内へと、気体によって先へ搬送される。反応器に入る前に、または直接反応器へ、前駆物質気体を気体流に添加してもよい。
【００３３】
本発明の、ワイヤーを形成する基本的なシステムを、図２ａに概略的に示す。上記のシステムには、ワイヤー１を成長させるための少なくとも１つの反応器８、気体中に浮遊する触媒種晶粒子を反応器８に供給するための手段９、および、触媒種晶粒子が気体中に浮遊している間に、気体状前駆物質を含む気相合成において触媒種晶粒子から成長するワイヤー１の構成物質を含む気体状前駆物質３、４を供給するための手段１０が備えられる。場合により、上記のシステムにはさらに、ワイヤー１を集めるための手段１１が備えられる。上記のシステムには、ワイヤーの寸法または他の特性を監視する、微分型移動度分析器（ＤＭＡ）または他の分析器具等の、反応器８で形成される粒子およびワイヤーのその場分析手段１２も備えられてもよい。
【００３４】
本発明の方法の一実施形態では、ワイヤーの成長は、連続的におよび／または並列に配置された１つまたは複数の反応器の中で行われる。そこには、触媒種晶粒子の連続流がエアロゾルとして供給され、気体状前駆物質３、４と混合され、次いでその気体混合物が、ワイヤーの成長が開始される前記の１つまたは複数の反応器のうちの第１反応器に入る。触媒種晶粒子２は、前記第１反応器の内部で気体状反応剤によって形成することもでき、それによってワイヤーの自己触媒成長が可能となる。ワイヤーの成長が複数の反応器内で行われる場合、各反応器は、例えば軸方向または半径方向にｐｎ接合またはヘテロ構造を作るようにして、ワイヤーの複雑度を増大させる。
【００３５】
前記システムの、反応器、触媒種晶粒子を供給する手段、その場分析手段等は、独立したチャンバーまたは装置である必要はない。好ましくは、上記のシステムは直列型製造装置に組み込まれたモジュールシステムである。特に、各反応器は、反応器について上記した通り、連続的におよび／または並列に配置された１つまたは複数の反応区間を含んでよい。反応区間は反応器と同一の機能を有するので、これらの用語は、これ以降、区別無く用いる。粒子送出システム９を有する上記のモジュールシステム、直列および並列に配置されるいくつかの成長モジュール、ならびに、気体流によって成長モジュールの外へ搬送される粒子およびワイヤーを集める手段を、図２ｂに概略的に示す。図２に、上記のシステムに組み込むことのできる他のモジュールの例として、（ｃ）ワイヤー成長モジュール、（ｄ）シェル成長モジュール、（ｅ）不活性化層成長モジュール、（ｆ）ＤＭＡ等の、その場分析器具１２（フィードバック制御の可能性を矢印で示す）、（ｇ）蒸発源１３を有する蒸発モジュール、および（ｈ）プラズマ源１４を有するプラズマ化学蒸着モジュールを示すが、これに限定されるものではない。
【００３６】
図３に、本発明の方法を用いて、ｐドープされたＧａＡｓ片とｎドープされたＧａＡｓ片との間に軸方向のｐｎ接合を含むＧａＡｓワイヤーを形成させることのできる様態を概略的に示す。ＩＩＩ族材料およびＶ族材料をそれぞれ含む前駆物質３、４、ならびにｐドーパントが反応器に供給され、核生成の後に、ｐドープされたＧａＡｓが触媒種晶粒子から軸方向成長し、それによってＧａＡｓワイヤーの第１の軸方向片が形成される。その後、第２の軸方向ワイヤー片が、先行形成される第１片の上に、その縦方向に軸方向成長するように、成長条件に関係する他のパラメータは実質的に維持する一方で、ｐドーパントをｎドーパントと交換することによって、成長条件を変更する。これによって、軸方向成長の間に成長条件を変更して、様々な特性を有する軸方向片を得る可能性が示される。
【００３７】
ｐドープされたＧａＡｓコアとｎドープされたＧａＡｓシェルとの間に半径方向のｐｎ接合を含むＧａＡｓワイヤーの形成を、図４に示す。ＩＩＩ族材料およびＶ族材料をそれぞれ含む前駆物質３、４、ならびにｐドーパントが反応器に供給され、核生成の後に、ｐドープされたＧａＡｓが触媒種晶粒子から軸方向成長し、それによってＧａＡｓワイヤーのコアが形成される。その後、温度および／またはＶ／ＩＩＩ比を増加させて半径方向成長を促進すること、ならびに、ｐドーパントをｎドーパントと交換することによって、成長条件を変更する。それによって、シェルが、先行形成されるコアの上に、その半径方向に半径方向成長する。これによって、成長条件を変えて軸方向成長と半径方向成長とを切り換える可能性が示される。
【００３８】
ＧａＡｓについて例示したが、他のＩＩＩ／Ｖ半導体材料、ならびに、ＩＩ族およびＶＩ族材料を含む半導体材料も、同様に処理できることが理解されよう。例えば、上の例の気体状前駆物質をＴＭＩｎおよびＰＨ3に交換してＩｎＰワイヤーを形成することもできる。当業者に理解されるように、異なる気体状前駆物質からワイヤーを形成するために反応器の構成を変更する必要はなく、単に気体状前駆物質を差し替えるだけである。その上、図３および図４に例示したプロセスは、ドーパントの有無に関らず行うことができる。絶縁体を成長させることも可能である。単一のもしくは複数の反応器、または１つの反応器内の複数の反応区間を用いて、異なる組成、ドーピングもしくは導電型を有する小片、コアまたはシェルの形成を増進させることができる。その上、軸方向成長および半径方向成長は必ずしも完全に分離されるものではないが、ワイヤーを同時に半径方向および軸方向の両方に成長させることができる。適切な気体状前駆物質、流量、温度、圧力および粒子径を選択することにより、ワイヤー材料を、軸方向もしくは半径方向に、またはその２つの成長モードを組み合わせて、成長させることができる。
【００３９】
触媒種晶粒子は、ワイヤーの成長に役立つか、またはワイヤーをドープする、単一の元素、あるいは２つ以上の元素の組み合わせからなっていてもよい。気体状前駆物質は、ワイヤーをドープするために用いることもできる。
【００４０】
触媒種晶粒子を予め形成させる場合、触媒種晶粒子を供給する前記手段９は粒子発生器を備えてもよい。上記の粒子発生器は、様々な従来技術の方法によって、大きさが概ね選別された粒子のエアロゾルを製造する。粒子の発生は、蒸発／凝縮、噴霧または蒸気熱分解、火花放電、レーザーアブレーション、コロイド粒子の電気スプレー等によって行うことができる。大きさの選別は、例えばＤＭＡを用いる気体の移動度分級、バーチャルインパクション（ｖｉｒｔｕａｌ  ｉｍｐａｃｔｉｏｎ）、または単に十分に制御しながら粒子を形成させることによって、行うことができる。エアロゾル粒子は、多くの用途のために、帯電していることが望ましく、それは、放射線源、コロナ放電、熱的または光学的電子放出等によって実現することができる。粒子を発生させる典型的なシステムは、Ｍａｇｎｕｓｓｏｎら、Ｇｏｌｄ  ｎａｎｏｐａｒｔｉｃｌｅｓ：ｐｒｏｄｕｃｔｉｏｎ，  ｒｅｓｈａｐｉｎｇ，  ａｎｄ  ｔｈｅｒｍａｌ  ｃｈａｒｇｉｎｇ、Ｊ  Ｎａｎｏｐａｒｔｉｃｌｅ  Ｒｅｓ  １、２４３〜２５１ページ（１９９９）に記述されている。
【００４１】
上記の通り、上記のシステムは１つもしくは複数の反応器または反応区間を含んでいてよく、各反応器または反応区間において、ワイヤーに新しい機能層が付加される。そのようなモジュールシステムは図５に示されており、また、以下にさらに記述する。新しい機能層が、前駆物質分子、温度、圧力、流量、粒子密度および粒子径等の成長パラメータに応じて、先行形成されたワイヤーの軸方向延長として、または半径方向シェルとして、または軸方向成長と半径方向成長の両方の組み合わせとして、付加されうる。形成される層は、同一または異なる材料（すなわちホモもしくはヘテロエピタキシー）からなっていてよく、かつ、同一または異なる導電型（例えばｐｎ接合）からなっていてよい。上記の機能層は、エピタキシーによって形成される結晶層に限定されず、不活性化および／または絶縁の機能を備える、酸化物等の非晶質層であってもよい。界面活性剤もしくはポリマーシェルを用いてワイヤーを被覆する化学反応、または後の再分散のための犠牲層の凝縮も、別の選択肢である。
【００４２】
いくつかの成長条件のために、反応器または反応区間に追加のモジュールを付加することができる。例えば、プラズマ発生器を付加して化学反応を改変し、反応速度を高めてもよい。これは特に、ワイヤーまたはワイヤー上に形成される層を、通常は分解するのに高温を必要とする安定前駆物質によって低温で成長させる場合に重要である。これが有用でありうる典型的な例は、アンモニアからの窒化物の成長である。
【００４３】
反応器もしくは反応区間の前または間に、別の構成要素、例えば粒子またはワイヤーを帯電させる手段を配置することができる。チューブ型の吸収フィルターを用いて、ワイヤーの拡散係数が比較的低いことを利用して、気体流から前駆物質分子および小さい粒子を除去することができる。それによって、成長反応器間において、前駆物質および反応剤を付加するだけでなく、置き換えることができる。気体流（すなわちエアロゾル）を精製するため、または、以下に説明するその場分析として、ＤＭＡもしくはバーチャルインパクター等の分級器を用いてもよい。
【００４４】
図５を参照しながら、本発明の方法の１つの実施態様を、ｐｎ接合を含むＧａＡｓワイヤーを成長させることに関して、以下に記述する。上記のシステムは、前述した粒子発生器のいずれかからなっていてよい粒子送出システムを含む。粒子が発生し、次に、Ｈ2またはＮ2等の気体流によって、粒子送出システムから搬送される。これ以降、粒子またはワイヤーを含む気体流をエアロゾルと呼ぶ。ＧａＡｓ（ｎ型）ワイヤー成長モジュールは、前駆物質分子のための反応炉および気体送出システムからなる。この場合には、前駆物質分子はＴＭＧａ、ＡｓＨ3およびＳｉＨ4である。ＳｉＨ4がワイヤーをＳｉでドープするとともに、ＴＭＧａおよびＡｓＨ3がＧａＡｓ材料を形成し、その結果ｎ型材料となる。前駆物質分子は、反応炉に入る前に、エアロゾルと混合される。前駆物質は、反応炉に入る時にエアロゾル中の粒子と反応し、ｎ型ＧａＡｓワイヤーを形成する。成長パラメータ（温度、流量、圧力等）は、所望の特性（長さ、結晶構造、形状等）を得るために改変される。ここではキャリアガスおよびｎ型ＧａＡｓワイヤーからなるエアロゾルは、ＧａＡｓ（ｎ型）ワイヤー成長モジュールの後に、ＧａＡｓワイヤー成長モジュールを出て、小量の流れと大量の流れとに分割される。小量の流れは、ワイヤーの粒度分布を分析するＤＭＡに入る。大量の流れは、次のワイヤー成長モジュールに入る。ＧａＡｓ（ｐ型）ワイヤー成長モジュールは、先行成長したｎ型ＧａＡｓワイヤー上に、ｐ型ＧａＡｓの軸方向延長を成長させるように設計される。上記の成長モジュールは、前駆物質がここではＴＭＧａ、ＡｓＨ3およびＤＥＺｎからなること以外は、ＧａＡｓ（ｎ型）ワイヤー成長モジュールと本質的に同一の設計を有する。ＤＥＺｎがワイヤーをＺｎでドープするとともに、ＴＭＧａおよびＡｓＨ3がＧａＡｓ材料の軸方向延長を形成し、その結果ｐ型材料となる。この炉における成長パラメータは、前段の成長モジュールのものと必ずしも同一ではないが、その代わりに、高品質なｐ型ＧａＡｓ材料を有するワイヤーの軸方向延長を得るために最適化される。上記のエアロゾルは、ＧａＡｓ（ｐ型）ワイヤー成長モジュールを出る時に、小量と大量の流れに分割される。小量の流れは、ワイヤーの粒度分布を分析するＤＭＡに入る。大量の流れは、前述した方法のいずれかによってワイヤーを集めることのできるワイヤー捕集モジュールに入る。
【００４５】
図５における２つのその場ＤＭＡ等の、複数のその場分析手段を用いることによって、ワイヤー成長の中間状態においてワイヤー成長プロセスを監視することができ、必要な場合には、成長パラメータを調整して、所望の特性を有する均一で高品質なワイヤーを得ることができる。
【００４６】
上記の通り、本発明の前記の方法およびシステムを用いて、複雑なワイヤー構造を形成させることができる。例示のため、異なる波長で放射を行うように構成される窒化物ベースの発光ダイオード（ＬＥＤ）の成長のためのシステムを、図６に概略的に示す。このシステムは、直列に配置された粒子送出システム、ＧａＮ（ｎ型）ワイヤー成長モジュール、その後に続く並列に配置されたＩｎＧａＮシェル成長モジュール、その後に続くＡｌＧａＮ（ｐ型）シェルモジュール、および最後に粒子／ワイヤー捕集手段を備える。したがって、気体流は、異なる組成（すなわちＩｎxＧａ1-xＮ、ＩｎyＧａ1-yＮ、およびＩｎzＧａ1-zＮ、ただしｘ≠ｙ≠ｚ）を有するＩｎＧａＮシェルを形成するように構成された並列のＩｎＧａＮシェル成長モジュールへ分かれて入る。各分岐において成長条件が異なるがゆえに、ワイヤーの放射特性が異なるようになる。例えば、赤色、緑色および青色の波長域で放射を行うように構成されたワイヤーを実現することができる。少なくとも部分的に形成されたワイヤーを、ＩｎＧａＮシェル成長モジュールから共通の気体流中へ集めることによって、白色光ＬＥＤを組み立てるための、別々のワイヤーを同時に成長させ、集めることができる。
【００４７】
図６に示すシステムと類似であるが、異なるＩｎＧａＮ量子井戸が、量子井戸構造向けに構成されるそれぞれ異なるシェルを獲得するように、成長中にさらに制御を行える可能性を有するシステムを、図７に概略的に示す。図６のシステムにおける並列のＩｎＧａＮシェル成長モジュールに加えて、ｐ−ＡｌＧａＮ成長モジュールが、各ＩｎＧａＮシェル成長モジュールの後に続く。しかし、ｎ−ＧａＮワイヤー成長モジュールおよび、ｐ−ＡｌＧａＮシェル成長モジュールの後のＡｌＯ不活性化層成長モジュールは、異なるワイヤー向けでも、システムの複雑度を減少させるために、同一であってよい。
【００４８】
システムの自由度によって、いくつかのその場分析器具１２が、他のワイヤー成長技術を用いては入手できない特性を測定し、かつ監視することが可能になる。これによって、システムを調整する即時フィードバックが可能となり、他の方法では不可能なやり方で、材料パラメータを連続的に微調整することが可能となる。
【００４９】
例として、ＤＭＡを用いることによって、ワイヤーの大きさの測定および選別が実現可能となる。ＤＭＡ、または他のその場分析手段のいずれも、測定が気体流に侵入的であるか非侵入的であるかに応じて、直列または並列のいずれかに組み合わせることができる。直列に組み合わせることで、ＤＭＡがエアロゾル中のワイヤーを大きさで選別することができる。選別される大きさおよび粒度分布は、ＤＭＡの特性および設定によって決まる。並列に組み合わせることで、小量のエアロゾル流が、ほとんど非侵入的な測定のために、ＤＭＡへ採取されうる。この場合、ＤＭＡがその大きさの検出範囲内でスキャンを行い、エアロゾルの粒度分布を得ることができる。これは、気体流のわずかな部分のみを消費して行うので、ワイヤーの製造速度を高速に保つことができる。
【００５０】
気体流を照明することによって、ワイヤーの光学特性を非侵入的な方法で調査することができる。光源は、ワイヤーを構成する１つまたは複数の材料のバンドギャップよりも光エネルギーが高いレーザーであることが好ましい。光検出器を用いることによって、ワイヤーからの発光を調査することができる。これによって、ワイヤーの光学特性を監視することが可能となり、これを用いて、成長パラメータを調整して所望の特性のワイヤーを得ることができる。このことは、連続する反応器または反応区間の各々の後に速やかにワイヤーを冷却できる点、および、温度感受性の光ルミネッセンス技術をワイヤー成長の各ステップの間で用いることができる点において、他の成長法と対照的である。
【００５１】
さらに可能な、その場での光学的方法には、吸光分光法（理想的には吸光経路をワイヤー流に沿わせる）、ラマン分光法（特にコヒーレント反ストークスラマン分光法（ＣＡＲＳ））（反応炉内で用いて分子の分解および温度勾配を調査することもできる）、および浮遊粉末のＸ線回折法が含まれる。
【００５２】
製造されるワイヤーの種類に応じて、様々な捕集法が可能である。帯電したワイヤーに関しては、電場によって、いかなる基材上にも容易に集められる。ワイヤーの凝集を防ぐ界面活性剤分子を用いて、または用いずに、液体中にエアロゾルをバブリングして、気体流からワイヤーを取り出してもよい。容易に再分散されるワイヤーは、乾燥粉末としてフィルターに集めてもよい。
【００５３】
本発明のワイヤーを形成するシステムにおける、光ルミネッセンス（ＰＬ）のその場測定のための装置を、図８に概略的に示す。このＰＬ装置には、例えば透明な石英管に配置された、光源および光検出器が含まれる。適切な発光の測定のために、光源は、前記の透明な石英管の中を流れるワイヤーの半導体材料のバンドギャップより高い光エネルギーを有するレーザーとすべきである。
【００５４】
本発明のワイヤーを形成するシステムにおける、吸収のその場測定のための装置を、図９に概略的に示す。このその場吸収測定装置には、例えば透明な石英管に配置された、光源および吸収検出器が含まれる。吸収測定のために、光はコリメート光と共に白色光源から発するべきである。上記の吸収検出器は、この配置において、エアロゾルの吸収量を最大にするため、光源に対して優先的に配置される。
【００５５】
本発明の方法およびシステムによって形成されるワイヤーのさらなる例として、これ以降それぞれ（ｉ）および（ｉｉ）として示す、２つの異なる成長条件の下で成長させたＧａＡｓナノワイヤーの走査型電子顕微鏡（ＳＥＭ）画像を、図１０および図１１に示す。（ｉ）１７７５℃または（ｉｉ）１８２５℃の温度に設定した高温炉中で、熔融ＡｕからＡｕ凝集物を生成させる。上記のＡｕ凝集物を、１６８０ｓｃｃｍのＮ2キャリアガス（これ以降、Ａｕ凝集物／粒子を含むキャリアガスをエアロゾルと呼ぶ）によって、成長システムの異なるモジュール間へ搬送する。高温炉の後に、Ａｕ凝集物をそれぞれ単電子で帯電させる。この単電子帯電を用いることによって、微分型移動度分析器で、この場合は５０ｎｍに設定して、Ａｕ凝集物を大きさで選別する。上記のエアロゾルを４５０℃の温度の焼結炉内に通し、それによってＡｕ凝集物が球形のＡｕ粒子に圧縮される。焼結炉の後に、モル流量をそれぞれ２．４×１０-2ｍｍｏｌ／ｍｉｎおよび２．２×１０-2ｍｍｏｌ／ｍｉｎに設定した前駆物質気体ＴＭＧａおよびＡｓＨ3を、上記のエアロゾルと混合させる。前駆物質気体を含む上記のエアロゾルは、（ｉ）４５０℃または（ｉｉ）６２５℃の温度に設定した反応炉に入る。前駆物質は反応炉の内部で分解し、材料構成物質ＧａおよびＡｓを生じる。上記の材料構成物質は、気相中のＡｕ粒子へ供給され、ＧａＡｓ種結晶がＡｕ粒子上に核生成する。ワイヤーの成長は、以下の２つの異なる成長モードによって、引き続き進行する。（ｉ）材料が、Ａｕ粒子と、ワイヤーを形成するＧａＡｓ種結晶との界面に組み込まれる、軸方向成長モード、（ｉｉ）材料構成物質が、Ａｕ粒子−ＧａＡｓ界面と、形成されるワイヤーの側面上との両方に組み込まれ、円錐形のワイヤーを形成する、軸方向および半径方向の成長モードの組み合わせ。上記のワイヤーは、反応炉の後に、キャリアガスによって付着チャンバーへ運ばれ、そこでＳｉ基材に６ｋｖの電圧が印加され、帯電したワイヤーが付着させられる。図１０に示す通り、Ａｕ粒子は可視であり、より暗いナノワイヤーに対して明るいコントラストを有している。図１１に示す通り、Ａｕ粒子は可視であり、円錐形のナノワイヤーの先端で明るいコントラストを有している。
【００５６】
ＧａＡｓナノワイヤーの形成は、典型的には、形成されるナノワイヤーの所望の形状および特性に応じて、３８０℃と７００℃の間の温度条件において行われる。温度が高いと、典型的には、成長速度が速くなり、すなわち、所定の成長時間において、より長いナノワイヤーとなるが、結晶構造および不純物混入に対する影響によって、円錐形にもなる。温度に加えて、ＩＩＩ族材料前駆物質に対するＶ族材料前駆物質の比、すなわちＶ／ＩＩＩ比が重要である。Ｖ／ＩＩＩ比が非常に低い（典型的には０．２未満）場合、ナノワイヤーの成長がＩＩＩ族の多い環境で進行し、それによって成長速度および材料品質が低下することがある。Ｖ／ＩＩＩ比が非常に高い（典型的には５より上）場合、ＩＩＩ族材料がＡｕ粒子中に溶解できないため、ナノワイヤーの核生成が困難となる。ＧａＡｓナノワイヤーの形成は、典型的には、反応器内部の全圧が５０〜１１００ｍｂａｒの間で行われる。圧力が下がると、気相中の過飽和が緩和され、それによって寄生的気相反応が減少することがある。圧力が高いと、気相中の過飽和が強化され、それによってＡｕ粒子中の過飽和が強化され、かつ、成長速度が増大することがある。圧力は、成長反応器内での滞留時間を制御するためにも用いられうる。
【００５７】
成長界面に実際に到達する材料のみが組み込まれるので、温度、前駆物質の流量、Ｖ／ＩＩＩ比および圧力等のパラメータは、用いられる前駆物質分子によって決められることに、注意すべきである。前駆物質が、反応することなく、高温に耐えられる場合、ナノワイヤー形成反応は高温で最も行われやすい。
【００５８】
成長パラメータに関する上記の考察は、主に、核生成およびワイヤー成長が単一の反応区間内で行われる、単一段での成長に関して有効である。複数段での成長では、第１の核生成段は、典型的には、後に続く成長ステップに比べて、より高い温度、より少ない前駆物質流量、およびより小さいＶ／ＩＩＩ比で行われるべきである。
【００５９】
上記のプロセスによるナノワイヤー形成は、ＭＯＶＰＥに比べて、典型的にはより小さいＶ／ＩＩＩ比で行われるが、温度はほぼ同等で行われる。温度、圧力、流量およびＶ／ＩＩＩ比等のパラメータは、ナノワイヤーを形成するのに用いられる精密な化学作用に応じて決められるので、異なるパラメータでは異なる材料が形成されうると理解されよう。例えば、ＩｎＡｓの成長はより低温で行われる一方で、ＩＩＩ窒化物は、ＮＨ3前駆物質の安定性が高いゆえに、より高温で形成されうる。
【００６０】
本発明の方法およびシステムでのワイヤーの形成に適した材料には、
−  ＩｎＡｓ、ＩｎＰ、ＧａＡｓ、ＧａＰおよびそれらの合金（ＩｎxＧａ1-xＡｓyＰ1-y）
−  ＩｎＳｂ、ＧａＳｂおよびそれらの合金（ＩｎxＧａ1-xＳｂ）
−  ＡｌＰ、ＡｌＡｓ、ＡｌＳｂおよびそれらの合金、例えばＡｌＰ1-xＡｓx
−  Ａｌと合金化したＩｎＧａＡｓＰ、例えばＡｌxＧａ1-xＡｓ
−  Ｓｂと合金化したＩｎＧａＡｓＰ、例えばＧａＡｓyＳｂ1-y
−  ＩｎＮ、ＧａＮ、ＡｌＮおよびそれらの合金（ＩｎxＧａ1-xＮ）
−  Ｓｉ、Ｇｅおよびそれらの合金、すなわち（ＳｉxＧｅ1-x）
−  ＣｄＳｅ、ＣｄＳ、ＣｄＴｅ、ＺｎＯ、ＺｎＳ、ＺｎＳｅ、ＺｎＴｅ、ＭｇＳｅ、ＭｇＴｅおよびそれらの合金
−  ＳｉＯx、Ｃ（ダイヤモンド）、Ｃ（カーボンナノチューブ）ＳｉＣ、ＢＮ
が含まれるが、これらに限定されない。
【００６１】
触媒種晶粒子に適した材料には、
−  Ａｕ、Ｃｕ、Ａｇ
−  Ｉｎ、Ｇａ、Ａｌ
−  Ｆｅ、Ｎｉ、Ｐｄ、Ｐｔ
−  Ｓｎ、Ｓｉ、Ｇｅ、Ｚｎ、Ｃｄ
−  上記のものの合金、例えばＡｕ−Ｉｎ、Ａｕ−Ｇａ、Ａｕ−Ｓｉ
が含まれるが、これらに限定されない。
【００６２】
上記のプロセスにおいて触媒種晶粒子およびワイヤーを搬送するのに適した気体には、Ｈ2、Ｎ2、もしくはそれらの混合物、またはＨｅ、Ａｒが含まれるが、これらに限定されない。
【００６３】
適切なドーパントには、
−  ＩｎＧａＡｌ−ＡｓＰＳｂシステムでは、ｎドーパントとしてＳ、Ｓｅ、Ｓｉ、Ｃ、Ｓｎ、ｐドーパントとしてＺｎ、Ｓｉ、Ｃ、Ｂｅ
−  ＡｌＩｎＧａＮシステムでは、ｎドーパントとしてＳｉ、ｐドーパントとしてＭｇ
−  Ｓｉでは、ｎドーパントとしてＰ、Ａｓ、Ｓｂ、ｐドーパントとしてＢ、Ａｌ、Ｇａ、Ｉｎ
−  ＣｄＺｎ−ＯＳＳｅＴｅシステムでは、ｐドーパントとしてＬｉ、Ｎａ、Ｋ、Ｎ、Ｐ、Ａｓ、ｎドーパントとしてＡｌ、Ｇａ、Ｉｎ、Ｃｌ、Ｉ
が含まれるが、これらに限定されない。
【００６４】
化学式に関する一般的な命名法に従って、元素Ａおよび元素Ｂからなる化合物を一般にＡＢと表記するが、これはＡxＢ1-xと解すべきである。
【００６５】
ワイヤーの成長には、材料がワイヤー上に成長するよりもむしろ除去される、１つまたは複数のエッチングステップが含まれうることが理解されよう。エッチングを用いて半径方向成長と軸方向成長とを分離することもでき、それによって、例えば、ワイヤーの先細りを減少させること、または、単純なワイヤーの形状制御が可能となる。
【００６６】
ワイヤーの大きさは、ワイヤーを形成する材料、ワイヤーの対象とする用途、および形成されるワイヤーの品質に対する要求事項等の、多くのファクターに応じて決められる。好ましくは、ワイヤーの直径は１０μｍ未満であり、より好ましくは、特に格子不整合の層または小片を含むワイヤーの形成においては、ワイヤーの直径は３００ｎｍ未満である。
【００６７】
本発明のワイヤーは様々な断面形状を有する可能性があるので、上記の直径（これは幅のことも互換的に指す）は、有効直径を指すことを意図している。
【００６８】
現在において、最も実用的で好ましい実施形態と考えられるものに関連して、本発明を記述したが、本発明は開示された実施形態に限定されないと理解されるべきであり、その一方で、添付の請求項の範囲内における様々な変更例および同等の装置を包含することを意図するものである。
【図１】
2013526474.tif 000004
【図２ａ−ｂ】
2013526474.tif 000005
【図２ｃ−ｈ】
2013526474.tif 000006
【図３】
2013526474.tif 000007
【図４】
2013526474.tif 000008
【図５】
2013526474.tif 000009
【図６】
2013526474.tif 000010
【図７】
2013526474.tif 000011
【図８】
2013526474.tif 000012
【図９】
2013526474.tif 000013
【図１０】
2013526474.tif 000014
【図１１】
2013526474.tif 000015
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
ナノワイヤー（１）を形成する方法であって、
−  気体中に浮遊する触媒種晶粒子（２）を供給すること、
−  形成しようとする前記ナノワイヤー（１）の構成物質を含む気体状前駆物質（３、４）を供給すること、
−  少なくとも１つの触媒粒子の表面に少なくとも１つの種結晶を形成すること、および、
−  前記触媒種晶粒子が前記気体中に浮遊している間に、前記気体状前駆物質（３、４）を含む気相合成において、前記形成された種結晶の少なくとも１つから、少なくとも１つのナノワイヤー（１）をエピタキシャルに成長させること、
を含む方法。
【請求項２】
前記ナノワイヤー（１）が連続プロセスで形成される、請求項１に記載の方法。
【請求項３】
形成される前記ナノワイヤー（１）が、前記気体によって搬送される、請求項１または２に記載の方法。
【請求項４】
少なくとも１つの前記ナノワイヤーの直径が、前記触媒種晶粒子の大きさおよび／または前記種結晶の大きさによって決定される、請求項１から３のいずれかに記載の方法。
【請求項５】
前駆物質の組成、前駆物質のモル流量、キャリアガスの流量、温度、圧力、またはドーパントと関係する、１つまたは複数のパラメータを制御することによって、各ナノワイヤー（１）の成長中の成長条件を変化させ、その結果、ナノワイヤー片が、先行形成されたナノワイヤー部分の上で、その縦方向に軸方向成長するか、または、シェルが、前記の先行形成されたナノワイヤー部分の上で、その半径方向に半径方向成長するか、または、材料が、軸方向成長と半径方向成長との組み合わせとして付加されるようにする、請求項１から４のいずれかに記載の方法。
【請求項６】
前記成長条件を変化させて、各ナノワイヤー（１）内で組成、ドーピング、導電型に関してヘテロ構造を得る、請求項５に記載の方法。
【請求項７】
前駆物質の組成、前駆物質のモル流量、キャリアガスの流量、温度、圧力、もしくはドーパントと関係する１つまたは複数のパラメータを制御することによって、前記成長条件を経時的に変化させるか、あるいは、前記触媒種晶粒子（２）の粒度分布を変化させ、その結果、異なる特性のナノワイヤー（１）が形成されるようにする、請求項５または６に記載の方法。
【請求項８】
前記触媒種晶粒子（２）が、前記気体状前駆物質（３、４）と混合されたエアロゾルとして供給される、請求項１から７のいずれかに記載の方法。
【請求項９】
前記触媒種晶粒子（２）が、前記触媒粒子（２）の少なくとも１つの構成物質を含む気体状反応剤から形成することにより供給される、請求項１から７のいずれかに記載の方法。
【請求項１０】
前記触媒種晶粒子（２）を含む気体が、１つまたは複数の反応区間を通って連続的に流れ、各反応区間は、前記ナノワイヤーに材料を付加することによって、前記ナノワイヤー成長に寄与し、各反応区間の通過後に成長したナノワイヤーが前記気体によって搬送される、請求項１から９のいずれかに記載の方法。
【請求項１１】
前記触媒種晶粒子（２）が帯電される、請求項１から１０のいずれかに記載の方法。
【請求項１２】
形成されるナノワイヤー（１）のその場分析をさらに含む、請求項１から１１のいずれかに記載の方法。
【請求項１３】
前記ナノワイヤー形成プロセスを妨害することなく、その場分析パラメータからのフィードバックによって、前記ナノワイヤー成長を制御することをさらに含む、請求項１から１２のいずれかに記載の方法。
【請求項１４】
前記その場分析が、前記ナノワイヤー（１）の光学特性を明らかにするために、形成されるナノワイヤー（１）を照射すること、および前記ナノワイヤー（１）からの発光を検出することを含む、請求項１２または１３に記載の方法。
【請求項１５】
前記ナノワイヤー（１）を、基材に沿った連続的なプロセスで、前記基材上に付着させることおよび／または整列させることをさらに含む、請求項１に記載の方法。
【請求項１６】
ナノワイヤー（１）を成長させるための少なくとも１つの反応器（８）を備える、ワイヤーを形成するためのシステムであって、
−  気体中に浮遊する触媒種晶粒子（２）を前記反応器（８）へ供給するための手段（９）、
−  形成しようとする前記ナノワイヤー（１）の構成物質を含む気体状前駆物質（３、４）を前記反応器（８）へ供給するための手段、
−  少なくとも１つの触媒粒子の表面に少なくとも１つの種結晶を形成するための手段、および、
−  前記触媒種晶粒子（２）が前記気体中に浮遊している間に、前記気体状前駆物質（３、４）を含む気相合成において前記形成された種結晶の少なくとも１つからエピタキシャルに成長するナノワイヤー（１）を集めるための手段、
を備えるシステム。
【請求項１７】
直列および／または並列に配置される複数の反応器（８）を備える、請求項１６に記載のシステム。
【請求項１８】
形成される前記ナノワイヤー（１）のその場分析手段（１２）をさらに備える、請求項１６または１７に記載のシステム。
【請求項１９】
その場分析のフィードバックのため、および成長条件の制御のための手段をさらに備える、請求項１８に記載のシステム。
【国際調査報告】
2013526474.tif 000016
2013526474.tif 000017
2013526474.tif 000018
2013526474.tif 000019